(57)【要約】本発明の熱可塑性樹脂組成物は、（Ａ）ポリカーボネート樹脂；および（Ｂ）ビフェニル基含有（メタ）アクリル系共重合体；を含むことを特徴とする。ここで、前記ビフェニル基含有（メタ）アクリル系共重合体（Ｂ）の屈折率は、約１．４９５ないし約１．６４０になり得る。前記熱可塑性樹脂組成物は、衝撃強度、耐スクラッチ性、透明性、耐熱性および外観等の物性バランスに優れる。【選択図】なし【特許請求の範囲】
【請求項１】
（Ａ）ポリカーボネート樹脂；および
（Ｂ）ビフェニル基含有（メタ）アクリル系共重合体；を含む、熱可塑性樹脂組成物。
【請求項２】
前記（Ｂ）ビフェニル基含有（メタ）アクリル系共重合体の屈折率は、約１．４９５ないし約１．６４０である、請求項１に記載の熱可塑性樹脂組成物。
【請求項３】
前記（Ａ）ポリカーボネート樹脂約５０重量％ないし約９９重量％、および前記（Ｂ）ビフェニル基含有（メタ）アクリル系共重合体約１重量％ないし約５０重量％を含む、請求項１に記載の熱可塑性樹脂組成物。
【請求項４】
前記（Ａ）ポリカーボネート樹脂約１重量％ないし約４９重量％、および前記（Ｂ）ビフェニル基含有（メタ）アクリル系共重合体約５１重量％ないし約９９重量％を含む、請求項１に記載の熱可塑性樹脂組成物。
【請求項５】
前記（Ｂ）ビフェニル基含有（メタ）アクリル系共重合体は、（ｂ１）屈折率が約１．５８０ないし約１．７００であるビフェニル基含有（メタ）アクリレート約１重量％ないし約５０重量％、（ｂ２）単官能性不飽和単量体約０重量％ないし約９９重量％、および（ｂ３）屈折率が約１．４９０ないし約１．５７９である脂環式または芳香族（メタ）アクリレート約０重量％ないし約５０重量％を含む単量体から誘導された単位を含有する、請求項１に記載の熱可塑性樹脂組成物。
【請求項６】
前記（ｂ１）ビフェニル基含有（メタ）アクリレートは、下記式１で表される、請求項５に記載の熱可塑性樹脂組成物：
【化１】
2015504936.tif 000016
（前記式１中、Ｒ１は水素またはメチル基であり、ｍは０ないし１０の整数であり、Ｘは置換または非置換のビフェニル基および置換または非置換のターフェニル基からなる群から選ばれる）。
【請求項７】
前記（ｂ２）単官能性不飽和単量体は、炭素数１ないし８のアルキル（メタ）アクリレート；（メタ）アクリル酸を含む不飽和カルボン酸；無水マレイン酸を含む酸無水物；ヒドロキシ基を含有する（メタ）アクリレート；（メタ）アクリルアミド；不飽和ニトリル；アリルグリシジルエーテル；グリシジルメタアクリレート；および芳香族ビニル系単量体の１種以上を含む、請求項５に記載の熱可塑性樹脂組成物。
【請求項８】
前記（ｂ３）屈折率が約１．４９０ないし約１．５７９である脂環式または芳香族（メタ）アクリレートは、下記式２で表される化合物、下記式３で表される化合物、またはこれらの混合物を含む、請求項５に記載の熱可塑性樹脂組成物：
【化２】
2015504936.tif 000017
（前記式２中、Ｒ１は水素またはメチル基であり、ｍは０ないし１０の整数であり、Ｙは置換もしくは非置換の炭素数６ないし２０のシクロアルキル基、または置換もしくは非置換の炭素数６ないし２０のアリール基である）；
【化３】
2015504936.tif 000018
（前記式３中、Ｒ１は水素またはメチル基であり、ｍは０ないし１０の整数であり、Ｚは酸素（Ｏ）または硫黄（Ｓ）であり、Ａｒは置換もしくは非置換の炭素数６ないし２０のシクロアルキル基、または置換もしくは非置換の炭素数６ないし２０のアリール基である）。
【請求項９】
前記（Ｂ）ビフェニル基含有（メタ）アクリル系共重合体は、重量平均分子量が約３，０００ｇ／ｍｏｌないし約３００，０００ｇ／ｍｏｌである、請求項１に記載の熱可塑性樹脂組成物。
【請求項１０】
前記（Ｂ）ビフェニル基含有（メタ）アクリル系共重合体は、非架橋構造である、請求項１に記載の熱可塑性樹脂組成物。
【請求項１１】
前記（Ｂ）ビフェニル基含有（メタ）アクリル系共重合体は、ガラス転移温度が約９０℃ないし約１５０℃で、前記ガラス転移温度以上の温度で押出または射出できる、請求項１に記載の熱可塑性樹脂組成物。
【請求項１２】
前記熱可塑性樹脂組成物は、（Ｃ）ゴム変性ビニル系グラフト共重合体樹脂をさらに含む、請求項１に記載の熱可塑性樹脂組成物。
【請求項１３】
前記（Ｃ）ゴム変性ビニル系グラフト共重合体樹脂は、ゴムコアに不飽和単量体がグラフトされてシェルが形成された構造を有し、前記不飽和単量体は、炭素数１ないし１２のアルキル（メタ）アクリレート、酸無水物、および炭素数１ないし１２のアルキルまたはフェニル核置換マレイミド中の１種以上を含む、請求項１２に記載の熱可塑性樹脂組成物。
【請求項１４】
前記熱可塑性樹脂組成物は、難燃剤、界面活性剤、核剤、カップリング剤、充填剤、可塑剤、衝撃補強剤、滑剤、抗菌剤、離型剤、熱安定剤、酸化防止剤、光安定剤、相溶化剤、無機物添加剤、静電気防止剤、顔料および染料中の１種以上をさらに含む、請求項１に記載の熱可塑性樹脂組成物。
【請求項１５】
請求項１ないし１４のいずれか一項に記載の熱可塑性樹脂組成物から形成された成形品。
【請求項１６】
請求項３に記載の熱可塑性樹脂組成物から形成され、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約１８０μｍないし約３５０μｍで、鉛筆硬度が２Ｂないし３Ｈの範囲である、成形品。
【請求項１７】
請求項４に記載の熱可塑性樹脂組成物から形成され、全透過光が約８５％以上で、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約２１０μｍ以下で、ＡＳＴＭ  Ｄ１５２５による耐熱度（荷重５Ｋｇ，５０℃／ｈｒ基準）が約１１０℃以上である、成形品。
【請求項１８】
請求項１２に記載の熱可塑性樹脂組成物から形成され、全透過光が約４０％以上で、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約２８０μｍ以下で、ＡＳＴＭ  Ｄ１５２５による耐熱度（荷重５Ｋｇ，５０℃／ｈｒ基準）が約１０５℃以上で、ＡＳＴＭ  Ｄ２５６による１／８”アイゾッドノッチ衝撃強度が約８Ｋｇ・ｃｍ／ｃｍ以上である、成形品。
【発明の詳細な説明】
【技術分野】
【０００１】
本発明は、熱可塑性樹脂組成物およびその成形品に関するものである。より具体的には、本発明は、ビフェニル基含有（メタ）アクリル系共重合体とポリカーボネート樹脂を含む熱可塑性樹脂組成物およびその成形品に関する。
【背景技術】
【０００２】
熱可塑性樹脂は、ガラスや金属に比べて比重が低く、成形性、耐衝撃性等の物性に優れる。近年、電気電子製品の低原価、大型化、軽量化の趨勢に従い、熱可塑性樹脂を用いたプラスチック製品が、既存のガラスや金属が使用されていた領域を急速に代替してきており、電気電子製品から自動車部品に至るまで使用領域を広げている。これにより、外装材料における機能および外観の性能が重要になってきており、外部からの衝撃や傷からの耐スクラッチ性や、火災に対する安全性のための難燃性に対する要求も高くなっている。
【０００３】
ポリカーボネート樹脂は、機械的強度や難燃性が非常に優れており、また、透明性および耐候性に優れるだけでなく、耐衝撃性、熱安定性等に非常に優れるが、耐スクラッチ性が非常に脆弱であるという短所がある。
【０００４】
アクリル樹脂、特にポリメチルメタアクリレート（ＰＭＭＡ）樹脂は、透明性、耐候性、機械的強度、表面光沢、接着力等に優れ、特に、耐スクラッチ性が非常に優れているが、耐衝撃性および難燃性が非常に脆弱だという短所がある。
【０００５】
前記問題点を克服し、耐衝撃性および耐スクラッチ性能を含む機械的な物性を同時に達成するために、ＰＭＭＡ樹脂の製造時に、高屈折率単量体を共重合する方法、ポリカーボネートとアクリル系樹脂、好ましくはＰＭＭＡを混用してＰＣ／ＰＭＭＡ樹脂を製造する方法等が開発された。また、相溶性が高いＰＣ／ＰＭＭＡ樹脂を製造するために、屈折率が高いアクリル系共重合体を適用する耐スクラッチ性が高いポリカーボネートとアクリルアロイ樹脂も開発された。しかし、従来開発された高屈折率単量体が導入された共重合体は、屈折率や耐熱性の改善に限界があり、前記ポリカーボネートとアクリルアロイ樹脂は、少ない含有量の難燃剤を添加して難燃性を発現させることが難しく、難燃剤の添加時に耐熱度を含む機械的な物性が低下するという短所がある。
【発明の概要】
【発明が解決しようとする課題】
【０００６】
本発明の目的は、耐熱性、衝撃性および耐スクラッチ性に優れた熱可塑性樹脂組成物を提供することにある。
【０００７】
本発明の別の目的は、難燃性、透明性、着色性および機械的物性に優れたバランスを有する熱可塑性樹脂組成物を提供することにある。
【０００８】
本発明のまた別の目的は、ポリカーボネートとの相溶性が高いアクリル共重合体を適用して、混合時に透明性が維持される熱可塑性樹脂組成物を提供することにある。
【０００９】
本発明のまた別の目的は、ゴム変性ビニル系グラフト共重合体の適用時にフローマーク（Ｆｌｏｗ  Ｍａｒｋ）が発生しない熱可塑性樹脂組成物を提供するためのものである。
【００１０】
本発明のまた別の目的は、前記熱可塑性樹脂組成物を用いて製造されたプラスチック成形品を提供することにある。
【課題を解決するための手段】
【００１１】
本発明の一つの観点は、熱可塑性樹脂組成物に関するものである。前記熱可塑性樹脂組成物は、（Ａ）ポリカーボネート樹脂；および（Ｂ）ビフェニル基含有（メタ）アクリル系共重合体；を含むことを特徴とする。
【００１２】
具体例において、前記（Ｂ）ビフェニル基含有（メタ）アクリル系共重合体の屈折率は約１．４９５ないし約１．６４０であり得る。
【００１３】
第１具体例において、前記熱可塑性樹脂組成物は、前記（Ａ）ポリカーボネート樹脂約５０重量％ないし約９９重量％、および前記（Ｂ）ビフェニル基含有（メタ）アクリル系共重合体約１重量％ないし約５０重量％を含み得る。
【００１４】
第２具体例において、前記熱可塑性樹脂組成物は、前記（Ａ）ポリカーボネート樹脂約１重量％ないし約４９重量％、および前記（Ｂ）ビフェニル基含有（メタ）アクリル系共重合体約５１重量％ないし約９９重量％を含み得る。
【００１５】
具体例において、前記（Ｂ）ビフェニル基含有（メタ）アクリル系共重合体は、（ｂ１）屈折率が約１．５８０ないし約１．７００であるビフェニル基含有（メタ）アクリレート約１重量％ないし約５０重量％、（ｂ２）単官能性不飽和単量体約０重量％ないし約９９重量％、および（ｂ３）屈折率が約１．４９０ないし約１．５７９である脂環式または芳香族（メタ）アクリレート約０重量％ないし約５０重量％を含む単量体から誘導された単位を含有することができる。
【００１６】
具体例において、前記（ｂ１）ビフェニル基含有（メタ）アクリレートは、下記式１で表すことができる：
【００１７】
【化１】
2015504936.tif 000002
【００１８】
（前記式１中、Ｒ１は水素またはメチル基であり、ｍは０ないし１０の整数であり、Ｘは置換または非置換のビフェニル基および置換または非置換のターフェニル基からなる群から選ばれる）。
【００１９】
具体例において、前記（ｂ２）単官能性不飽和単量体は、炭素数１ないし８のアルキル（メタ）アクリレート；（メタ）アクリル酸を含む不飽和カルボン酸；無水マレイン酸を含む酸無水物；ヒドロキシ基を含有する（メタ）アクリレート；（メタ）アクリルアミド；不飽和ニトリル；アリルグリシジルエーテル；グリシジルメタアクリレート；芳香族ビニル系単量体のうち、１種以上を含むことができる。
【００２０】
具体例において、前記（ｂ３）屈折率が約１．４９０ないし約１．５７９である脂環式または芳香族（メタ）アクリレートは、下記式２で表される化合物、下記式３で表される化合物、またはこれらの混合物を含むことができる：
【００２１】
【化２】
2015504936.tif 000003
【００２２】
（前記式２中、Ｒ１は水素またはメチル基であり、ｍは０ないし１０の整数であり、Ｙは置換もしくは非置換の炭素数６ないし２０のシクロアルキル基、または置換もしくは非置換の炭素数６ないし２０のアリール基である）；
【００２３】
【化３】
2015504936.tif 000004
【００２４】
（前記式３中、Ｒ１は水素またはメチル基であり、ｍは０ないし１０の整数であり、Ｚは酸素（Ｏ）または硫黄（Ｓ）であり、Ａｒは置換もしくは非置換の炭素数６ないし２０のシクロアルキル基、または置換もしくは非置換の炭素数６ないし２０のアリール基である）。
【００２５】
具体例において、前記（Ｂ）ビフェニル基含有（メタ）アクリル系共重合体は、重量平均分子量が約３，０００ｇ／ｍｏｌないし約３００，０００ｇ／ｍｏｌであり得る。
【００２６】
具体例において、前記（Ｂ）ビフェニル基含有（メタ）アクリル系共重合体は、非架橋構造であり得る。
【００２７】
具体例において、前記（Ｂ）ビフェニル基含有（メタ）アクリル系共重合体は、ガラス転移温度が約９０℃ないし約１５０℃であり、前記ガラス転移温度以上の温度で押出または射出できるものであり得る。
【００２８】
第３具体例において、前記熱可塑性樹脂組成物は、（Ｃ）ゴム変性ビニル系グラフト共重合体樹脂をさらに含むことができる。
【００２９】
具体例において、前記（Ｃ）ゴム変性ビニル系グラフト共重合体樹脂は、ゴムコアに不飽和単量体がグラフトされてシェルが形成された構造を有し、前記不飽和単量体は、炭素数１ないし１２のアルキル（メタ）アクリレート、酸無水物、および炭素数１ないし１２のアルキルまたはフェニル核置換マレイミドのうち、少なくとも１種以上を含むことができる。
【００３０】
具体例において、前記熱可塑性樹脂組成物は、難燃剤、界面活性剤、核剤、カップリング剤、充填剤、可塑剤、衝撃補強剤、滑剤、抗菌剤、離型剤、熱安定剤、酸化防止剤、光安定剤、相溶化剤、無機物添加剤、静電気防止剤、顔料および染料のうち、少なくとも１種以上をさらに含むことができる。
【００３１】
本発明の別の観点は、前記熱可塑性樹脂組成物から形成された成形品に関するものである。
【００３２】
具体例において、前記成形品は、第１具体例にかかる熱可塑性樹脂組成物から形成され、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約１８０μｍないし約３５０μｍで、鉛筆硬度が２Ｂないし３Ｈの範囲であり得る。
【００３３】
具体例において、前記成形品は、第２具体例にかかる熱可塑性樹脂組成物から形成され、全透過光が約８５％以上で、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約２１０μｍ以下で、ＡＳＴＭ  Ｄ１５２５による耐熱度（荷重５Ｋｇ，５０℃／ｈｒ基準）は約１１０℃以上であり得る。
【００３４】
具体例において、前記成形品は、第３具体例にかかる熱可塑性樹脂組成物から形成され、全透過光が約４０％以上で、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約２８０μｍ以下で、ＡＳＴＭ  Ｄ１５２５による耐熱度（荷重５Ｋｇ，５０℃／ｈｒ基準）が約１０５℃以上で、ＡＳＴＭ  Ｄ２５６による１／８”アイゾッドノッチ衝撃強度は約８Ｋｇ・ｃｍ／ｃｍ以上であり得る。
【発明の効果】
【００３５】
本発明は、耐熱性、難燃性、耐スクラッチ性、機械的物性、透明性の全てが優れるため電気電子製品の部品に最適に適用することができ、アクリル樹脂の透明性と耐スクラッチ性等の優れた物性を維持し、改善された衝撃性を有する熱可塑性樹脂組成物を提供することができる。また、前記熱可塑性樹脂組成物を使用して既存の製品より優れた特性を示すプラスチック成形品を製造することができ、これを各種電気・電子部品または自動車部品に好ましく使用できるという、発明の効果を有する。
【発明を実施するための形態】
【００３６】
以下、本発明の具体例を詳しく説明する。但し、これは例示として提示するものであり、これによって本発明が制限されるものではなく、本発明は後述する請求項の範囲によって定義されるのみである。
【００３７】
本明細書において特別な言及がない限り、「（メタ）アクリル」は、「アクリル」及び「メタクリル」の両方が含まれることを意味する。例えば、「（メタ）アクリレート」は、「アクリレート」と「メタクリレート」の両方が含まれることを意味する。
【００３８】
また、「置換」は、化合物中の水素原子がハロゲン原子（Ｆ，Ｃｌ，Ｂｒ，Ｉ）、ヒドロキシ基、ニトロ基、シアノ基、アミノ基、アジド基、アミジノ基、ヒドラジノ基、ヒドラゾノ基、カルボニル基、カルバミル基、チオール基、エステル基、カルボキシル基またはその塩、スルホン酸基またはその塩、リン酸基またはその塩、Ｃ１ないしＣ２０（炭素数１ないし２０）アルキル基、Ｃ２ないしＣ２０アルケニル基、Ｃ２ないしＣ２０アルキニル基、Ｃ１ないしＣ２０アルコキシ基、Ｃ６ないしＣ３０アリール基、Ｃ６ないしＣ３０アリールオキシ基、Ｃ３ないしＣ３０シクロアルキル基、Ｃ３ないしＣ３０シクロアルケニル基、Ｃ３ないしＣ３０シクロアルキニル基、またはこれらの組合せの置換基で置換されたものを意味する。
【００３９】
本発明にかかる熱可塑性樹脂組成物は、（Ａ）ポリカーボネート樹脂、および（Ｂ）ビフェニル基含有（メタ）アクリル系共重合体を含む。ここで、前記ビフェニル基含有（メタ）アクリル系共重合体（Ｂ）の屈折率は、約１．４９５ないし約１．６４０であり得る。
【００４０】
第１具体例において、前記熱可塑性樹脂組成物は、前記（Ａ）ポリカーボネート樹脂約５０重量％ないし約９９重量％、および前記（Ｂ）ビフェニル基含有（メタ）アクリル系共重合体約１重量％ないし約５０重量％を含み得る。
【００４１】
ここで、前記ポリカーボネート樹脂（Ａ）の含有量は、（Ａ）＋（Ｂ）を含む樹脂中、約５０重量％ないし約９９重量％、好ましくは約５５重量％ないし約９５重量％、より好ましくは約６０重量％ないし約９０重量％である。前記範囲で優れた機械的特性および耐スクラッチ性のバランスを有する。
【００４２】
また、前記ビフェニル基含有（メタ）アクリレート共重合体（Ｂ）の含有量は、（Ａ）＋（Ｂ）を含む樹脂中、約１重量％ないし約５０重量％、好ましくは約５重量％ないし約４５重量％、より好ましくは約１０重量％ないし約４０重量％、例えば、約１０重量％ないし約３０重量％である。前記範囲で耐スクラッチ性が十分に改善され、衝撃および機械的物性の低下を防止できる。
【００４３】
第２具体例において、前記熱可塑性樹脂組成物は前記（Ａ）ポリカーボネート樹脂約１重量％ないし約４９重量％、および前記（Ｂ）ビフェニル基含有（メタ）アクリル系共重合体約５１重量％ないし約９９重量％を含むことができる。
【００４４】
ここで、前記ポリカーボネート樹脂（Ａ）の含有量は、（Ａ）＋（Ｂ）を含む樹脂中、約１重量％ないし約４９重量％、好ましくは約１０重量％ないし約４０重量％、さらに好ましくは約１５重量％ないし約３５重量％である。前記範囲でポリカーボネートの優れた機械的特性が発現され、鉛筆硬度Ｈ以上の耐スクラッチ性を有する。
【００４５】
また、前記ビフェニル基含有（メタ）アクリレート共重合体（Ｂ）の含有量は、（Ａ）＋（Ｂ）を含む樹脂中、約５１重量％ないし約９９重量％、好ましくは約６０重量％ないし約９０重量％、より好ましくは約６５重量％ないし約８５重量％である。前記範囲で耐スクラッチ性が十分に改善され、衝撃および機械的物性の低下を防止できる。
【００４６】
また、本発明にかかる熱可塑性樹脂組成物は、必要に応じて、（Ｃ）ゴム変性ビニル系グラフト共重合体樹脂、および／または（Ｄ）リン系難燃剤をさらに含むことができる。
【００４７】
第３具体例において、前記第２具体例にかかる熱可塑性樹脂組成物は、前記（Ａ）＋（Ｂ）を含む基礎樹脂１００重量部に対して、（Ｃ）ゴム変性ビニル系グラフト共重合体樹脂は、約０重量部を超え、約３０重量部以下、例えば、約０重量部を超え、約３０重量部以下、好ましくは約３重量部ないし約２０重量部をさらに含むことができる。
【００４８】
前記範囲で、衝撃補強効果を得ることができるだけでなく、引張強度、屈曲強度、屈曲弾性率等の機械的強度を改善することができる。
【００４９】
第４具体例において、前記第１具体例にかかる熱可塑性樹脂組成物は、前記（Ａ）＋（Ｂ）を含む基礎樹脂１００重量部に対して、（Ｃ）ゴム変性ビニル系グラフト共重合体樹脂約０重量部ないし約３０重量部、および（Ｄ）リン系難燃剤約０重量部ないし約３０重量部をさらに含むことができる。
【００５０】
ここで、前記ゴム変性ビニル系グラフト共重合体（Ｃ）は、前記（Ａ）＋（Ｂ）を含む基礎樹脂１００重量部に対して、約０重量部ないし約３０重量部、好ましくは約３重量部ないし約２０重量部がさらに含まれていてもよい。前記範囲で、衝撃補強効果を得ることができるだけでなく、引張強度、屈曲強度、屈曲弾性率等の機械的強度を改善させることができる。
【００５１】
また、前記リン系難燃剤（Ｄ）は、前記（Ａ）＋（Ｂ）を含む基礎樹脂１００重量部に対して、約０重量部ないし約３０重量部、好ましくは約３重量部ないし約２０重量部がさらに含まれていてもよい。前記範囲で、他の物性が低下することなく、難燃性をさらに確保することができる。
【００５２】
第５具体例において、前記第１具体例にかかる熱可塑性樹脂組成物は、前記（Ａ）＋（Ｂ）を含む基礎樹脂１００重量部に対して、（Ｃ）ゴム変性ビニル系グラフト共重合体樹脂約０重量部ないし約３０重量部、好ましくは約３重量部ないし約２０重量部をさらに含むことができる。
【００５３】
前記範囲で、衝撃補強効果を得ることができるだけでなく、引張強度、屈曲強度、屈曲弾性率等の機械的強度を改善させることができる。
【００５４】
第６具体例において、前記第１具体例にかかる熱可塑性樹脂組成物は、前記（Ａ）＋（Ｂ）を含む基礎樹脂１００重量部に対して、（Ｄ）リン系難燃剤約０重量部ないし約３０重量部、好ましくは約３重量部ないし約２０重量部をさらに含むことができる。
【００５５】
前記範囲で、他の物性が低下することなく、難燃性をさらに確保することができる。
【００５６】
以下、本発明の各成分について詳しく説明する。
【００５７】
（Ａ）ポリカーボネート樹脂
本発明に使用されるポリカーボネート樹脂は、通常の製造方法に従って、分子量調節剤と触媒の存在下で、二個の水酸基を含むフェノール系化合物とホスゲンを反応させて製造することができる。また、他の具体例として、前記ポリカーボネート樹脂は、二個の水酸基を含むフェノール系化合物とジフェニルカーボネートのようなカーボネート前駆体のエステル相互交換反応を用いて製造することもできる。
【００５８】
このようなポリカーボネート樹脂の製造方法において、前記二個の水酸基を含むフェノール系化合物としてはビスフェノール系化合物を使用でき、好ましくは、２，２‐ビス（４‐ヒドロキシフェニル）プロパン（ビスフェノールＡ）を使用することができる。このとき、前記ビスフェノールＡが、部分的または全体的に他の種類の二個の水酸基を含むフェノール系化合物で代替されても構わない。使用可能な他の種類の二個の水酸基を含むフェノール系化合物の例としては、ハイドロキノン、４，４’−ジヒドロキシジフェニル、ビス（４−ヒドロキシフェニル）メタン、１，１−ビス（４−ヒドロキシフェニル）シクロヘキサン、２，２−ビス（３，５−ジメチル−４−ヒドロキシフェニル）プロパン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）ケトン又はビス（４−ヒドロキシフェニル）エーテルや、２，２−ビス（３，５−ジブロモ−４−ヒドロキシフェニル）プロパン等のハロゲン化ビスフェノール等を挙げることができる。
【００５９】
但し、前記ポリカーボネート樹脂の製造のために使用できる二個の水酸基を含むフェノール系化合物の種類がこれに限定されるのではなく、任意の二個の水酸基を含むフェノール系化合物を使用して前記ポリカーボネート樹脂を製造することができる。
【００６０】
また、前記ポリカーボネート樹脂は一種類の二個の水酸基を含むフェノール系化合物を使用した単一重合体か、或いは二種類以上の二個の水酸基を含むフェノール系化合物を使用した共重合体またはこれら混合物でもよい。
【００６１】
そして、通常、ポリカーボネート樹脂は、線形ポリカーボネート樹脂、分枝形ポリカーボネート樹脂またはポリエステルカーボネート共重合体樹脂等の形態を有することができる。本発明のポリカーボネート系樹脂組成物に含まれるポリカーボネート樹脂としては、特定形態に制限されず、これら線形ポリカーボネート樹脂、分枝形ポリカーボネート樹脂またはポリエステルカーボネート共重合体樹脂等を全て使用することができる。
【００６２】
前記線形ポリカーボネート樹脂としては、例えば、ビスフェノールＡ系ポリカーボネート樹脂を使用でき、前記分枝形ポリカーボネート樹脂としては、例えば、トリメリック無水物またはトリメリック酸等の多官能性芳香族化合物を二個の水酸基を含むフェノール系化合物およびカーボネート前駆体と反応させて製造されたものを使用することができる。また、前記ポリエステルカーボネート共重合体樹脂としては、例えば、二官能性カルボン酸を二個の水酸基を含むフェノールおよびカーボネート前駆体と反応させて製造されたものを使用できる。これ以外にも、通常の線形ポリカーボネート樹脂、分枝形ポリカーボネート樹脂またはポリエステルカーボネート共重合体樹脂を制限なく使用できる。
【００６３】
本発明においてポリカーボネート樹脂は、単独で、或いは分子量が異なる２種以上を混合して使用できる。
【００６４】
（Ｂ）ビフェニル基含有（メタ）アクリル系共重合体
本発明に使用されるビフェニル基含有（メタ）アクリレート共重合体（Ｂ）は、（ｂ１）屈折率が約１．５８０ないし約１．７００であるビフェニル基含有（メタ）アクリレートと、（ｂ２）単官能性不飽和単量体の共重合体になり得る。
【００６５】
具体例において、前記ビフェニル基含有（メタ）アクリル系共重合体（Ｂ）は、（ｂ１）屈折率が約１．５８０ないし約１．７００であるビフェニル基含有（メタ）アクリレート約１重量％ないし約５０重量％、（ｂ２）単官能性不飽和単量体約０重量％ないし約９９重量％、および（ｂ３）屈折率が約１．４９０ないし約１．５７９である脂環式または芳香族（メタ）アクリレート約０重量％ないし約５０重量％を含む単量体から誘導された単位を含有することができる。以下、各単量体について説明する。
【００６６】
（ｂ１）屈折率が約１．５８０ないし約１．７００であるビフェニル基含有（メタ）アクリレート
本発明に使用されるビフェニル基含有（芳香族）（メタ）アクリレート（ｂ１）は、それ自体の屈折率が約１．５８０ないし約１．７００であって、ビフェニル構造を含有することを特徴とする。
【００６７】
具体例において、前記ビフェニル基含有（メタ）アクリレート（ｂ１）は、下記式１で表される化合物であり得る。
【００６８】
【化４】
2015504936.tif 000005
【００６９】
前記式１中、Ｒ１は水素またはメチル基であり、ｍは０ないし１０の整数であり、Ｘは置換もしくは非置換のビフェニル基、および置換もしくは非置換のターフェニル基からなる群から選ばれる。例えば、Ｘはオルソビフェニル基、メタビフェニル基、パラビフェニル基、２，６‐ターフェニル基、オルソターフェニル基、メタターフェニル基、またはパラターフェニル基であり得る。
【００７０】
前記ビフェニル基含有（メタ）アクリレート（ｂ１）の例としては、オルソビフェニルメタクリレート、メタビフェニルメタクリレート、パラビフェニルメタクリレート、２，６−ターフェニルメタクリレート、オルソターフェニルメタクリレート、メタターフェニルメタクリレート、パラターフェニルメタクリレート、４−（４−メチルフェニル）フェニルメタクリレート、４−（２−メチルフェニル）フェニルメタクリレート、２−（４−メチルフェニル）フェニルメタクリレート、２−（２−メチルフェニル）フェニルメタクリレート、４−（４−エチルフェニル）フェニルメタクリレート、４−（２−エチルフェニル）フェニルメタクリレート、２−（４−エチルフェニル）フェニルメタクリレート、２‐（２‐エチルフェニル）フェニルメタクリレート等があり、これに制限されるのではない。これらは、単独または２種以上混合して使用できる。
【００７１】
前記芳香族（メタ）アクリレート（ｂ１）単位は、前記（メタ）アクリレート共重合体（Ｂ）中約１重量％ないし約５０重量％で含有されうる。前記範囲で、高屈折率、透明性、耐熱性の物性バランスを得ることができる。好ましくは約５重量％ないし約４０重量％、例えば、約１０重量％ないし約３５重量％で含有できる。前記範囲でより優れた耐熱性および高屈折率の物性バランスを得ることができる。
【００７２】
（ｂ２）単官能性不飽和単量体
本発明に使用される単官能性不飽和単量体（ｂ２）は、不飽和基を１個含有する単量体であり、例えば、炭素数１ないし８のアルキル（メタ）アクリレート；（メタ）アクリル酸を含む不飽和カルボン酸；無水マレイン酸を含む酸無水物；ヒドロキシ基を含有する（メタ）アクリレート；（メタ）アクリルアミド；不飽和ニトリル；アリルグリシジルエーテル；グリシジルメタアクリレート；芳香族ビニル系単量体、これらの混合物等を含むことができる。これらは、単独または２種以上混合して適用できる。
【００７３】
前記単官能性不飽和単量体（ｂ２）の非限定的な例としては、メチルメタクリレート、エチルメタクリレート、プロピルメタクリレート、ブチルメタクリレート、メチルアクリレート、エチルアクリレート、プロピルアクリレート、ブチルアクリレート、２‐エチルヘキシルアクリレート、アクリル酸、メタアクリル酸、無水マレイン酸、２‐ヒドロキシエチルアクリレート、２‐ヒドロキシプロピルアクリレート、モノグリセロールアクリレート、アクリルアミド、メタクリルアミド、アクリロニトリル、メタクリロニトリル、アリルグリシジルエーテル、グリシジルメタアクリレート、スチレン、アルファ‐メチルスチレン等を例示することができる。好ましくは炭素数１ないし８のアルキル（メタ）アクリレート、より好ましくは炭素数１ないし４のアルキル（メタ）アクリレートを使用することができる。この場合、より優れた耐スクラッチ性と透明性を達成することができる。
【００７４】
具体例において、メタアクリレートとアクリレートを混合して適用することができる。この場合、メタアクリレートとアクリレートの比率は約１５：１ないし約４５：１になり得る。前記範囲でより優れた熱安定性および流動性を有することができる。
【００７５】
前記単官能性不飽和単量体（ｂ２）単位は、（メタ）アクリレート共重合体（Ｂ）中約０重量％ないし約９９重量％、好ましくは約５０重量％ないし約９５重量％、より好ましくは約５５重量％ないし約８９重量％で含有することができる。前記範囲で、耐スクラッチ性、流動性、透明性および難燃性の物性バランスを得ることができる。
【００７６】
（ｂ３）屈折率が約１．４９０ないし約１．５７９である脂環式または芳香族（メタ）アクリレート
本発明に使用される脂環式または芳香族（メタ）アクリレート（ｂ３）は、それ自体の屈折率が約１．４９０ないし約１．５７９の範囲を有し、下記式２で表される化合物、下記式３で表される化合物、またはこれらの混合物であり得る。
【００７７】
【化５】
2015504936.tif 000006
【００７８】
前記式２中、Ｒ１は水素またはメチル基であり、ｍは０ないし１０の整数であり、Ｙは置換もしくは非置換の炭素数６ないし２０のシクロアルキル基、または置換もしくは非置換の炭素数６ないし２０のアリール基である。
【００７９】
前記Ｙの例としては、シクロヘキシル基、フェニル基、メチルフェニル基、メチルエチルフェニル基、メトキシフェニル基、プロピルフェニル基、シクロヘキシルフェニル基、クロロフェニル基、ブロモフェニル基、ベンジルフェニル基等であり得る。
【００８０】
【化６】
2015504936.tif 000007
【００８１】
前記式３中、Ｒ１は水素またはメチル基で、ｍは０ないし１０の整数であり、Ｚは酸素（Ｏ）または硫黄（Ｓ）で、Ａｒは置換もしくは非置換の炭素数６ないし２０のシクロアルキル基、または置換もしくは非置換の炭素数６ないし２０のアリール基である。
【００８２】
前記Ａｒの例としては、シクロヘキシル基、フェニル基、メチルフェニル基、メチルエチルフェニル基、メトキシフェニル基、シクロヘキシルフェニル基、クロロフェニル基、ブロモフェニル基、ベンジルフェニル基等であり得る。
【００８３】
前記脂環式または芳香族（メタ）アクリレート（ｂ３）の非限定的な例としては、シクロヘキシルメタクリレート、フェノキシメタクリレート、２−エチルフェノキシメタクリレート、ベンジルメタクリレート、フェニルメタクリレート、２−エチルチオフェニルメタクリレート、２−フェニルエチルメタクリレート、３−フェニルプロピルメタクリレート、４−フェニルブチルメタクリレート、２−２−メチルフェニルエチルメタクリレート、２−３−メチルフェニルエチルメタクリレート、２−４−メチルフェニルエチルメタクリレート、２−（４−プロピルフェニル）エチルメタクリレート、２−（４−（１−メチルエチル）フェニル）エチルメタクリレート、２−（４−メトキシフェニル）エチルメタクリレート、２−（４−シクロヘキシルフェニル）エチルメタクリレート、２−（２−クロロフェニル）エチルメタクリレート、２−（３−クロロフェニル）エチルメタクリレート、２−（４−クロロフェニル）エチルメタクリレート、２−（４−ブロモフェニル）エチルメタクリレート、２−（３−フェニルフェニル）エチルメタクリレート、および２−（４−ベンジルフェニル）エチルメタクリレートのようなメタクリル酸等を例示することができる。これらは、単独または２種以上混合して使用できる。
【００８４】
前記脂環式または芳香族（メタ）アクリレート（ｂ３）単位は、（メタ）アクリレート共重合体（Ｂ）中約０重量％ないし約５０重量％、好ましくは約０重量％ないし４０重量％、より好ましくは約１重量％ないし約３５重量％で含むことができる。前記範囲でより優れた屈折率および耐熱性の物性バランスを有する。
【００８５】
本発明のビフェニル基含有（メタ）アクリル系共重合体（Ｂ）は、共重合体製造分野で知られている通常の重合方法、例えば、塊状重合、乳化重合または懸濁重合で製造することができる。好ましくは懸濁重合で製造することができる。
【００８６】
具体例において、前記ビフェニル基含有（メタ）アクリル系共重合体（Ｂ）は、前記（ｂ１）屈折率が約１．５８０ないし約１．７００であるビフェニル基含有（メタ）アクリレート約１重量％ないし約５０重量％、前記（ｂ２）単官能性不飽和単量体約０重量％ないし約９９重量％、および前記（ｂ３）屈折率が約１．４９０ないし約１．５７９である脂環式または芳香族（メタ）アクリレート約０重量％ないし約５０重量％を含む単量体混合物を重合して製造することができる。例えば、前記単量体混合物に重合開始剤および連鎖移動剤を投入して反応混合液を製造し、その反応混合液を懸濁安定剤が溶解された水溶液に投入して懸濁重合し製造できる。
【００８７】
前記の重合温度と重合時間は適切に調節することができる。例えば、約６５℃ないし約１２５℃、好ましくは約７０℃ないし約１２０℃の重合温度で、約２時間ないし約８時間反応させることができる。
【００８８】
前記重合開始剤としては、重合分野で知られている通常のラジカル重合開始剤を使用することができ、例えば、オクタノイルパーオキサイド、デカノイルパーオキサイド、ラウロイルパーオキサイド、ベンゾイルパーオキサイド、モノクロロベンゾイルパーオキサイド、ジクロロベンゾイルパーオキサイド、ｐ−メチルベンゾイルパーオキサイド、ｔｅｒｔ−ブチルパーベンゾエート、アゾビスイソブチロニトリルおよびアゾビス−（２，４−ジメチル）−バレロニトリル等を使用できるが、これに制限されるのではない。前記重合開始剤は、単独または２種以上混合して適用することができる。具体例において、前記重合開始剤は、前記単量体混合物１００重量部に対して、約０．０１重量部ないし約１０重量部、好ましくは約０．０３重量部ないし約５重量部で含まれうる。
【００８９】
前記連鎖移動剤は、（メタ）アクリレート共重合体（Ｂ）の重量平均分子量を調節し、熱安定性を向上させるために使用されてもよい。重量平均分子量は、単量体混合物に含まれる重合開始剤の含有量によって調節することができる。しかし、連鎖移動剤によって重合反応が停止すると、鎖の末端は第２炭素構造になる。これは、連鎖移動剤を使用しなかった時に生成される二重結合を有する鎖の末端よりも結合強度がより強い。よって、連鎖移動剤の添加は熱安定性を向上させることができ、最終的には、（メタ）アクリレート共重合体（Ｂ）の光特性を向上させることができる。
【００９０】
前記連鎖移動剤としては、重合分野で知られている通常の連鎖移動剤を使用することができ、例えば、ｎ−ブチルメルカプタン、ｎ−オクチルメルカプタン、ｎ−ドデシルメルカプタン、ｔ−ドデシルメルカプタン、イソプロピルメルカプタンおよびｎ−アミルメルカプタン等を含むＣＨ３（ＣＨ２）ｎＳＨ（ｎは１ないし２０の整数である）形態のアルキルメルカプタン；カーボンテトラクロライド等を含むハロゲン化合物；及びアルファメチルスチレンダイマー又はアルファエチルスチレンダイマー等を含む芳香族化合物等を使用できるが、これに制限されるのではない。これらは単独または２種以上混合して適用できる。前記連鎖移動剤は、前記単量体混合物１００重量部に対して、約０．０１重量部ないし約１０重量部、好ましくは約０．０２重量部ないし約５重量部で含まれうる。前記範囲で熱安定性および適切な分子量を有することができる。
【００９１】
また、前記ビフェニル基含有（メタ）アクリル系共重合体（Ｂ）は、前記単量体混合物に懸濁安定性、懸濁安定補助剤等の添加剤を１種以上さらに含んで重合することもできる。前記添加剤は、前記単量体混合物１００重量部に対して、約０．００１重量部ないし約２０重量部で含まれ得るが、これに制限されるものではない。
【００９２】
前記懸濁安定剤としては、ポリアルキルアクリレート‐アクリル酸、ポリオレフィン‐マレイン酸、ポリビニルアルコール、セルロース等を含む有機懸濁安定剤；トリカルシウムホスフェート等を含む無機懸濁安定剤；これらの混合物等が使用できるが、これに制限されるものではない。
【００９３】
前記懸濁安定補助剤としては、リン酸水素二ナトリウム、リン酸二水素ナトリウム等が使用でき、水溶性高分子や単量体の溶解度特性を制御するために硫酸ナトリウム等を添加することもできる。
【００９４】
前記酸化防止剤としては、オクタデシル３−（３，５−ジ−ｔｅｒｔ−ブチル−４−ヒドロフェニル）プロピオネート、トリエチレングリコール−ビス−３（３−ｔｅｒｔ−ブチル−４−ヒドロキシ−５−メチルフェニル）プロピオネート、２，６−ジ−ｔｅｒｔ−ブチル−４−メチルフェノール、２，２’−メチレンビス（４−メチル−６−ｔｅｒｔ−ブチルフェノール）、トリ（２，４−ジ−ｔｅｒｔ−ブチルフェニル）ホスファイト、ｎ−オクタデシル−３（３，５−ジ−ｔｅｒｔ−ブチル−４−ヒドロキシフェニル）プロピオネート、１，３，５−トリ（３，５−ジ−ｔｅｒｔ−ブチル−４−ヒドロキシベンジル）イソシアネート、３−３，５−ジ−ｔｅｒｔ−ブチル−４−ヒドロキシフェニル）、ジステアリルチオジプロピオネート、ラウリルチオプロピオネートメタンおよびジ−フェニル−イソオクチルホスフィナート等が使用できるが、これに制限されるものではない。これらは単独または２種以上を混合して適用できる。
【００９５】
前記重合が完了した後、冷却、洗浄、脱水、乾燥工程を経て粒子形態のビフェニル基含有（メタ）アクリレート共重合体（Ｂ）を得ることができる。
【００９６】
具体例において、前記ビフェニル基含有（メタ）アクリレート共重合体（Ｂ）は、非架橋構造を有し、好ましくは線形構造を有する。このような非架橋構造を有するビフェニル基含有（メタ）アクリレート共重合体（Ｂ）は、押出および射出が可能で、ポリカーボネート樹脂（Ａ）との相溶性に優れる。
【００９７】
具体例において、前記ビフェニル基含有（メタ）アクリレート共重合体（Ｂ）は、ガラス転移温度が約９０℃ないし約１５０℃、好ましくは約１０１℃ないし約１３０℃である。前記ビフェニル基含有（メタ）アクリレート共重合体（Ｂ）は、前記ガラス転移温度以上の温度で押出または射出が可能である。
【００９８】
具体例において、前記ビフェニル基含有（メタ）アクリレート共重合体（Ｂ）は、ＡＳＴＭ  Ｄ１５２５によって、５Ｋｇ荷重および５０℃／ｈｒ条件で測定されたビカット軟化温度（ＶＳＴ）が約１００℃ないし約１４０℃、好ましくは約１１０℃ないし約１３０℃となり得る。
【００９９】
具体例において、前記ビフェニル基含有（メタ）アクリレート共重合体（Ｂ）は、重量平均分子量が約３，０００ｇ／ｍｏｌないし約３００，０００ｇ／ｍｏｌ、好ましくは約１０，０００ｇ／ｍｏｌないし約２９０，０００ｇ／ｍｏｌ、より好ましくは約４０，０００ｇ／ｍｏｌないし約２８０，０００ｇ／ｍｏｌ、例えば５０，０００ｇ／ｍｏｌないし２５０，０００ｇ／ｍｏｌになり得る。前記範囲内で、相溶性と機械的物性を同時に維持することができる。
【０１００】
前記ビフェニル基含有（メタ）アクリレート共重合体（Ｂ）は、２．５ｍｍ厚で屈折率が約１．４９５ないし約１．６４０、好ましくは約１．５０ないし約１．６０で、ＡＳＴＭ  Ｄ１００３によって測定した透過率が８５％以上、好ましくは９０％以上になり得る。
【０１０１】
（Ｃ）ゴム変性ビニル系グラフト共重合体
本発明に使用されるゴム変性ビニル系グラフト共重合体（Ｃ）は、ゴムのコア構造に不飽和単量体がグラフトされてシェルが形成された構造であるコア‐シェルグラフト共重合体構造を有するものであり、熱可塑性樹脂組成物内で衝撃補強剤の役割をする。
【０１０２】
前記ゴムとしては、炭素数４ないし６のジエン系ゴム、アクリレート系ゴム、およびシリコン系ゴムの１種以上のゴム単量体を重合して製造されたものを使用することが好ましく、構造的安定性の面で、シリコン系ゴムを単独で、またはシリコン系ゴムおよびアクリレート系ゴムを混合して使用することがより好ましい。
【０１０３】
前記アクリレート系ゴムとしては、メチル（メタ）アクリレート、エチル（メタ）アクリレート、ｎ−プロピル（メタ）アクリレート、ｎ−ブチル（メタ）アクリレート、２−エチルヘキシル（メタ）アクリレート、ヘキシル（メタ）アクリレート等の（メタ）アクリレート単量体を使用することができ、このとき、エチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、アリル（メタ）アクリレート、トリアリルシアヌレート等の硬化剤をさらに使用することができる。
【０１０４】
前記シリコン系ゴムは、シクロシロキサンから製造されるものであり、具体的な例としては、ヘキサメチルシクロトリシロキサン、オクタメチルシクロテトラシロキサン、デカメチルシクロペンタシロキサン、ドデカメチルシクロヘキサシロキサン、トリメチルトリフェニルシクロトリシロキサン、テトラメチルテトラフェニルシクロテトロシロキサン、及びオクタフェニルシクロテトラシロキサン中の１種以上から製造できる。このとき、トリメトキシメチルシラン、トリエトキシフェニルシラン、テトラメトキシシラン、テトラエトキシシラン等の硬化剤をさらに使用することができる。
【０１０５】
前記ゴムは、前記ゴム変性ビニル系グラフト共重合体（Ｃ）１００重量部に対して、約５０重量部ないし約９５重量部、好ましくは約６０重量部ないし約９０重量部、より好ましくは約７０重量部ないし約８５重量部で含むことができる。前記範囲で樹脂との相溶性に優れ、その結果、優れた衝撃補強効果を表すことができる。
【０１０６】
前記ゴムの平均粒径は、約０．１μｍないし約１μｍ、好ましくは約０．４μｍないし約０．９μｍであり得る。前記範囲で耐衝撃性と着色性バランスの維持により好ましい。
【０１０７】
前記ゴムにグラフトされる不飽和単量体としては、炭素数１ないし１２のアルキル（メタ）アクリレート、（メタ）アクリレート、酸無水物、及び炭素数１ないし１２のアルキルまたはフェニル核置換マレイミド中の１種以上の不飽和化合物を使用することができる。
【０１０８】
前記アルキル（メタ）アクリレートの具体的な例としては、メチルメタアクリレート、エチルメタアクリレート、プロピルメタアクリレート等を例示でき、このうち、メチルメタアクリレートが好ましく使用できる。
【０１０９】
前記酸無水物としては、無水マレイン酸、無水イタコン酸等のカルボン酸無水物を使用できる。
【０１１０】
前記のグラフトされる不飽和単量体は、前記ゴム変性ビニル系グラフト共重合体（Ｃ）１００重量部に対して、約５重量部ないし約５０重量部、好ましくは約１０重量部ないし約４０重量部、より好ましくは約１５重量部ないし約３０重量部で含まれ得る。前記範囲で樹脂との相溶性に優れ、優れた衝撃補強効果を表すことができる。
【０１１１】
（Ｄ）リン系難燃剤
本発明に使用されるリン系難燃剤は、難燃性をより確保するために添加されるものであり、例えば、赤リン、ホスフェート（Ｐｈｏｓｐｈａｔｅ）、ホスホネート（Ｐｈｏｓｐｈｏｎａｔｅ）、ホスフィナート（Ｐｈｏｓｐｈｉｎａｔｅ）、ホスフィンオキシド（Ｐｈｏｓｐｈｉｎｅ  Ｏｘｉｄｅ）、ホスファゼン（Ｐｈｏｓｐｈａｚｅｎｅ）及びこれらの金属塩等の通常のリン含有難燃剤が制限なく使用できる。
【０１１２】
一具体例において、前記リン系難燃剤としては、下記式４で表されるものが使用できる。
【０１１３】
【化７】
2015504936.tif 000008
【０１１４】
前記式４中、Ｒ４、Ｒ５、Ｒ７およびＲ８は、それぞれ独立して、Ｃ６‐Ｃ２０（炭素数６ないし２０）のアリール基、またはＣ１‐Ｃ１０アルキル置換Ｃ６‐Ｃ２０アリール基で、Ｒ６はレゾルシノール、ハイドロキノール、ビスフェノール‐Ａ、またはビスフェノール‐Ｓのジアルコールから誘導されたものの一つであり、ｎは０ないし１０の整数である。
【０１１５】
前記式４において、ｉ）ｎが０の場合を具体的に例示すると、トリフェニルホスフェート、トリクレジルホスフェート、クレジルジフェニルホスフェート、トリキシリルホスフェート、トリ（２，４，６−トリメチルフェニル）ホスフェート，トリ（２，４−ジ−ｔｅｒｔ−ブチルフェニル）ホスフェート、トリ（２，６−ジ−ｔｅｒｔ−ブチルフェニル）ホスフェート等があり、ｉｉ）ｎが１の場合を具体的に例示すると、レゾルシノールビス（ジフェニルホスフェート）、ハイドロキノールビス（ジフェニルホスフェート）、ビスフェノールＡ−ビス（ジフェニルホスフェート）、レゾルシノールビス（２，６−ジ−ｔｅｒｔ−ブチルフェニルホスフェート）、ハイドロキノールビス（２，６−ジメチルフェニルホスフェート）等がある。ｉｉｉ）ｎが２以上の場合は、オリゴマー形態の混合物の形態で存在する。
【０１１６】
他の具体例において、前記リン系難燃剤としては、下記式５で表されるものを使用できる。
【０１１７】
【化８】
2015504936.tif 000009
【０１１８】
前記式５中、Ｒ１、Ｒ２、Ｒ３、Ｒ４、Ｒ５、Ｒ６、Ｒ７、Ｒ８、Ｒ９、およびＲ１０は、それぞれ独立して、炭素数１ないし６のアルキル基、炭素数６ないし２０のアリール基、炭素数１ないし６のアルキル置換炭素数６ないし２０のアリール基、炭素数６ないし２０のアラルキル基、炭素数１ないし６のアルコキシ基、炭素数６ないし２０のアリールオキシ基、アミノ基またはヒドロキシ基から任意的に選ばれた置換基を表し、Ｒ１１はＣ６ないしＣ３０ジオキシアリールまたはアルキル置換されたＣ６ないしＣ３０ジオキシアリール基誘導体であり、ｎは数平均重合度であってｎの平均値は０．３ないし３であり、ｋとｊは０ないし１０の整数である。ここで、前記式５のアルコキシ基またはアリールオキシ基は、アルキル基、アリール基、アミノ基、またはヒドロキシル基等で置換できる。
【０１１９】
本発明にかかる熱可塑性樹脂組成物は、必要に応じて、難燃剤、界面活性剤、核剤、カップリング剤、充填剤、可塑剤、衝撃補強剤、滑剤、抗菌剤、離型剤、熱安定剤、酸化防止剤、光安定剤、相溶化剤、無機物添加剤、静電気防止剤、顔料および染料等の添加剤をさらに含むことができる。前記添加剤は、単独または２種以上混合して適用することができる。これら添加剤は、前記ビフェニル基含有（メタ）アクリル系共重合体（Ｂ）の重合工程時に添加して、熱可塑性樹脂組成物中ビフェニル基含有（メタ）アクリル系共重合体（Ｂ）に含むこともでき、熱可塑性樹脂組成物の通常のペレット化工程（押出工程）に添加されて前記熱可塑性樹脂組成物全体に含むこともできるが、その方法は特に制限されない。前記添加剤は、前記（Ａ）＋（Ｂ）からなる樹脂１００重量部に対して、約０．００１重量部ないし約２０重量部で含まれ得るが、これに制限されるのではない。
【０１２０】
本発明の他の観点は、前記熱可塑性樹脂組成物から形成された成形品に関するものである。前記成形品を製造するための成形方法としては、押出、射出、キャスティング等を適用できるが、これに制限されるのではない。前記成形方法は、本発明が属する分野の通常の知識を有する者に広く知られている。例えば、本発明の構成成分とその他添加剤を同時に混合した後、押出器内から溶融押出してペレット形態に製造し、前記ペレットを用いて射出および圧縮成形品を製造できる。
【０１２１】
前記第１具体例にかかる熱可塑性樹脂組成物から形成された成形品は、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約１８０μｍないし約３５０μｍ、好ましくは約１９０μｍないし約２６０μｍで、鉛筆硬度が２Ｂないし３Ｈ、好ましくはＨないし２Ｈの範囲になり得る。
【０１２２】
前記成形品は、各種プラスチック成形品等を含むことができる。本発明の第１具体例にかかる熱可塑性樹脂組成物は、耐スクラッチ性、衝撃強度、透明性および成形性に優れるため、様々な製品の成形に使用できる。特に、各種電気・電子製品の外装材、部品または自動車部品、レンズ、窓ガラス等に広範囲に適用できる。例えば、前記成形品は、テレビ、オーディオ、洗濯機、カセットデッキ、ＭＰ３、電話機、ゲーム機、ビデオデッキ、コンピュータ、コピー機等の電気・電子製品のハウジングおよび自動車計器板、インストルメントパネル、ドアパネル、クォーターパネル、フィールキャップ等の自動車の内・外装材に適用できる。
【０１２３】
前記第２具体例にかかる熱可塑性樹脂組成物から形成された成形品は、全透過光が約８５％以上、例えば、約８７％ないし約９９％で、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約２１０μｍ以下、例えば、約１７５μｍないし約２１０μｍで、ＡＳＴＭ  Ｄ１５２５による耐熱度（荷重５Ｋｇ，５０℃／ｈｒ基準）が約１１０℃以上、例えば、約１１０℃ないし約１３０℃になり得る。
【０１２４】
また、前記第３具体例にかかる熱可塑性樹脂組成物から形成された成形品は、全透過光が約４０％以上、例えば、約４５％ないし約７０％で、ボールタイプスクラッチプロファイルテスト（Ｂａｌｌ‐ｔｙｐｅ  Ｓｃｒａｔｃｈ  Ｐｒｏｆｉｌｅ  Ｔｅｓｔ）による幅（ｗｉｄｔｈ）が約２８０μｍ以下、例えば、約２００μｍないし約２７０μｍで、ＡＳＴＭ  Ｄ１５２５による耐熱度（荷重５Ｋｇ，５０℃／ｈｒ基準）が約１０５℃以上、例えば、約１０５℃ないし約１２５℃で、ＡＳＴＭ  Ｄ２５６による１／８”アイゾッドノッチ衝撃強度が約８Ｋｇ・ｃｍ／ｃｍ以上、約９Ｋｇ・ｃｍ／ｃｍないし約２５Ｋｇ・ｃｍ／ｃｍになり得る。
【０１２５】
本発明の第２および第３具体例にかかる熱可塑性樹脂組成物は、様々な製品の成形に使用でき、特に、ＴＶおよび事務自動化機器のハウジングのような電気、電子製品に用いられる。
【実施例】
【０１２６】
以下、本発明の好ましい実施例を通じて本発明の構成および作用をより詳しく説明する。但し、下記実施例は本発明の理解を助けるためのものであり、本発明の範囲が下記実施例に限定されるのではない。ここに記載していない内容は、本技術分野における当業者であれば十分に技術的に類推できるもののため、その説明は省略する。
【０１２７】
実施例
下記実施例および比較例で使用された各成分の仕様は次の通りである：
（Ａ）ポリカーボネート系樹脂
重量平均分子量が２５，０００ｇ／ｍｏｌで、ビスフェノール‐Ａ型線形ポリカーボネート樹脂である日本の帝人社のＰＡＮＬＩＴＥ  Ｌ‐１２５０ＷＰを使用した。
【０１２８】
（Ｂ）ビフェニル基含有（メタ）アクリル系共重合体
（Ｂ１）ビフェニル基含有（メタ）アクリル系共重合体−１
屈折率が１．６４０であるオルソビフェニルメタアクリレート単量体１５重量％、メチルメタアクリレート単量体８２．５重量％およびメチルアクリレート２．５重量％を用いて通常の懸濁重合法により共重合体を製造し、製造された共重合体の重量平均分子量は２５，０００ｇ／ｍｏｌで、屈折率は１．５１１７だった。
【０１２９】
（Ｂ２）ビフェニル基含有（メタ）アクリル系共重合体−２
屈折率が１．６４０であるオルソビフェニルメタアクリレート単量体３０重量％、メチルメタアクリレート単量体６７．５重量％およびアクリレート２．５重量％を用いて通常の懸濁重合法により共重合体を製造し、製造された共重合体の重量平均分子量は８５，０００ｇ／ｍｏｌで、屈折率は１．５３４３だった。
【０１３０】
（Ｂ３）ビフェニル基含有（メタ）アクリル系共重合体−３
屈折率が１．６４０であるパラビフェニルメタアクリレート単量体１５重量％およびメチルメタアクリレート単量体８５重量％を用いて通常の懸濁重合法により共重合体を製造し、製造された共重合体の重量平均分子量は５５，０００ｇ／ｍｏｌで、屈折率は１．５１１９だった。
【０１３１】
（Ｂ４）ビフェニル基含有（メタ）アクリル系共重合体−４
屈折率が１．６４０であるパラビフェニルメタアクリレート単量体１５重量％、メチルメタアクリレート単量体７０重量％およびフェニルメタアクリレート１５重量％を用いて通常の懸濁重合法により共重合体を製造し、製造された共重合体の重量平均分子量は５５，０００ｇ／ｍｏｌで、屈折率は１．５２４１だった。
【０１３２】
（Ｂ５）ビフェニル基含有（メタ）アクリル系共重合体−５
屈折率が１．６４０であるオルソビフェニルメタアクリレート単量体１５重量％、メチルメタアクリレート単量体８２．５重量％およびメチルアクリレート２．５重量％を用いて通常の懸濁重合法により共重合体を製造し、製造された共重合体の重量平均分子量は５５，０００ｇ／ｍｏｌで、屈折率は１．５１１７だった。
【０１３３】
（Ｂ６）ビフェニル基含有（メタ）アクリル系共重合体−６
屈折率が１．６４０であるパラビフェニルメタアクリレート単量体１５重量％、メチルメタアクリレート単量体８５重量％を用いて通常の懸濁重合法により共重合体を製造し、製造された共重合体の重量平均分子量は１００，０００ｇ／ｍｏｌで、屈折率は１．５１１９だった。
【０１３４】
（Ｂ７）ビフェニル基含有（メタ）アクリル系共重合体−７
屈折率が１．６４０であるパラビフェニルメタアクリレート単量体１５重量％、メチルメタアクリレート単量体７０重量％およびフェニルメタアクリレート１５重量％を用いて通常の懸濁重合法により共重合体を製造し、製造された共重合体の重量平均分子量は１００，０００ｇ／ｍｏｌで、屈折率は１．５２４１だった。
【０１３５】
（Ｃ）ゴム変性ビニル系グラフト共重合体
平均粒径が０．１〜０．３μｍであるブタジエンゴム複合体７０重量％に、スチレン単量体２０重量％とメチルメタアクリレート単量体１０重量％がグラフト重合された日本の三菱レイヨン（ＭＩＴＳＵＢＩＳＨＩ  ＲＡＹＯＮ）社のメタブレン（ＭＥＴＡＢＬＥＮ）Ｃ‐２２３Ａを使用した。
【０１３６】
（Ｄ）リン系難燃剤
レゾルシノールビス（ジフェニルホスフェート）を使用した。
【０１３７】
（Ｅ）アクリル系樹脂
（Ｅ１）アクリル系樹脂‐１
重量平均分子量が９２，０００ｇ／ｍｏｌのポリメチルメタアクリレート樹脂であるＬＧ  ＭＭＡ社のＬ８４を使用した。
【０１３８】
（Ｅ２）アクリル系樹脂‐２
屈折率が１．５７０であるフェニルメタアクリレート単量体３０重量％およびメチルメタアクリレート単量体７０重量％を用いて通常の懸濁重合法により共重合体を製造し、製造された共重合体の重量平均分子量は２５，０００ｇ／ｍｏｌだった。
【０１３９】
（Ｅ３）アクリル系樹脂‐３
屈折率が１．５７０であるフェニルメタアクリレート単量体３０重量％およびメチルメタアクリレート単量体７０重量％を用いて通常の懸濁重合法により共重合体を製造し、製造された共重合体の重量平均分子量は８５，０００ｇ／ｍｏｌだった。
【０１４０】
（Ｅ４）アクリル系樹脂‐４
屈折率が１．５７０であるフェニルメタアクリレート単量体５０重量％およびメチルメタアクリレート単量体５０重量％を用いて通常の懸濁重合法により共重合体を製造し、製造された共重合体の重量平均分子量は８５，０００ｇ／ｍｏｌだった。
【０１４１】
実施例１ないし４および比較例１ないし３
前記各構成成分を下記表１に記載した通りの含有量で添加した後、ヒンダードフェノール系熱安定剤０．１重量部を添加して、溶融、混錬押出してペレットを製造した。このとき、押出は、Ｌ／Ｄ＝２９、直径４５ｍｍの二軸押出器を使用し、製造されたペレットは８０℃で６時間乾燥した後、６Ｏｚ射出器で射出して試片を製造した。製造された試片に対して下記の方法で物性を評価し、その結果を下記表１に示した。
【０１４２】
物性の測定方法
（１）フローマーク：Ｌ９０ｍｍ×Ｗ５０ｍｍ×ｔ２．５ｍｍの大きさの試片を準備し、肉眼でフローマークの有無を観察した。フローマークがない場合は、ポリカーボネートとビフェニル基含有（メタ）アクリル系共重合体間の相溶性が改善されたと評価できる。
【０１４３】
（２）透明度および色相：前記試片を使用して肉眼で、透明、半透明または不透明を判断した。
【０１４４】
（３）全透過光：日本電色工業社のＨａｚｅ  ｍｅｔｅｒ  ＮＤＨ  ２０００装備を用いて全透過光（ＴＴ）およびヘイズ値を測定し、全透過光は拡散透過光（ＤＦ）と平行透過光（ＰＴ）の合計光量で計算される。このとき、全透過光（ＴＴ）が高いほど、ヘイズが低いほど、透明性に優れると評価される。
【０１４５】
（４）衝撃強度（Ｉｚｏｄ，単位：Ｋｇf・ｃｍ／ｃｍ）：ＡＳＴＭ  Ｄ２５６に規定された評価方法によって１／８”アイゾッド試片にノッチ（Ｎｏｔｃｈ）を作って評価した。
【０１４６】
（５）耐熱度（ＶＳＴ，単位：℃）：ＡＳＴＭ  Ｄ１５２５に規定されている評価方法によって荷重５Ｋｇの錘、５０℃／ｈｒ条件で測定した。
【０１４７】
（６）難燃度：厚さ１．５ｍｍの試片を製造してＵＬ９４バーティカルテスト方法で難燃度を測定した。
【０１４８】
（７）耐スクラッチ性：ＢＳＰ（Ｂａｌｌ‐ｔｙｐｅ  Ｓｃｒａｔｃｈ  Ｐｒｏｆｉｌｅ）テストによって測定した。Ｌ９０ｍｍ×Ｗ５０ｍｍ×ｔ２．５ｍｍの試片表面に０．７ｍｍ径の球形の金属チップを使用して、荷重１，０００ｇ、スクラッチ速度７５ｍｍ／ｍｉｎで、１０ｍｍないし２０ｍｍの長さのスクラッチを加えた。加えられたスクラッチのプロファイルを、Ａｍｂｉｏｓ社の接触式表面プロファイル分析器（ＸＰ‐１）を使用して直径２μｍの金属スタイラスチップで表面スキャンし耐スクラッチ性の尺度になるスクラッチ幅（μｍ）を評価した。このとき、測定されたスクラッチ幅が減少するほど耐スクラッチ性は増加する。
【０１４９】
（８）鉛筆硬度：試片を、２３℃、相対湿度５０％で４８時間放置した後、ＪＩＳ  Ｋ  ５４０１規格に従って鉛筆硬度を測定した。耐スクラッチ性は、鉛筆硬度の結果に従って、３Ｂ、２Ｂ、Ｂ、ＨＢ、Ｆ、Ｈ、２Ｈ、３Ｈ等で評価され、高いＨ値であるほど耐スクラッチ性能に優れ、高いＢ値であるほど耐スクラッチ物性が低下することを意味する。
【０１５０】
【表１】
2015504936.tif 000010
【０１５１】
前記表１の結果から、実施例１ないし４は、比較例１ないし３に比べて、外観、透明度、衝撃強度、耐熱度および耐スクラッチ性が全て優れることが分かる。
【０１５２】
実施例５ないし６および比較例４ないし５
ゴム変性ビニル系グラフト共重合体樹脂（Ｃ）をさらに含むことを除いては、前記実施例１と同様に行った。結果は表２に示した。
【０１５３】
【表２】
2015504936.tif 000011
【０１５４】
前記表２の結果から、実施例５ないし６は、比較例４に比べて、透明度、衝撃強度、耐熱度および耐スクラッチ性に全て優れ、比較例２に比べて透明度および耐スクラッチ性に優れることが分かる。
【０１５５】
実施例７および比較例６ないし７
（Ｄ）リン系難燃剤をさらに含むことを除いては、前記実施例１と同様に行った。結果は下記表３に示した。
【０１５６】
【表３】
2015504936.tif 000012
【０１５７】
前記表３の結果から、実施例７は比較例６に比べて、衝撃強度、耐熱度および耐スクラッチ性に全て優れ、比較例７に比べて透明度および耐スクラッチ性に優れることが分かる。
【０１５８】
実施例８ないし９および比較例８ないし９
ゴム変性ビニル系グラフト共重合体樹脂（Ｃ）とリン系難燃剤（Ｄ）をさらに含むことを除いては、前記実施例１と同様に行った。結果は下記表４に示した。
【０１５９】
【表４】
2015504936.tif 000013
【０１６０】
前記表４の結果から、実施例８ないし９は、比較例８に比べて、全透過光、衝撃強度、耐熱度に優れ、比較例９に比べて、外観、全透過光および耐スクラッチ性に優れることが分かる。
【０１６１】
実施例１０ないし１５および比較例１０ないし１６
前記各構成成分を下記表５および６に記載した通りの含有量で添加した後、ヒンダードフェノール系熱安定剤０．１重量部を添加して、溶融、混錬押出してペレットを製造した。このとき、押出は、Ｌ／Ｄ＝２９、直径４５ｍｍの二軸押出器を使用し、製造されたペレットは８０℃で６時間乾燥した後、６Ｏｚ射出器で射出して試片を製造した。製造された試片に対して、前記の方法で、ヘイズ、衝撃強度、耐熱度および耐スクラッチ性、並びに鉛筆硬度を測定した。その結果を下記表５および６に示した。
【０１６２】
【表５】
2015504936.tif 000014
【０１６３】
前記表５の結果から、通常のポリメチルメタアクリレートとポリカーボネートを混合した際（比較例１０）、二つの樹脂間の相溶性低下によってフローマークの発生および不透明な乳白色の外観を表すことが分かり、これは全透過光の減少によるものであることが確認できる。屈折率が１．４９５ないし１．５９０間の値を有し、重量平均分子量が２５，０００ないし９５，０００の高屈折率アクリル共重合体を使用した比較例１１の場合、ＰＭＭＡを適用した比較例１０に比べて透明性と外観が多少改善されたが、衝撃強度と耐熱性が低下し、透明性、耐スクラッチ性が十分でなかった。ポリカーボネートをブレンドせず、ポリメチルメタクリレートを単独で適用した比較例１２は、衝撃強度および耐熱性が著しく低下することが確認できる。また、ビフェニル基含有（メタ）アクリル系共重合体とポリカーボネート樹脂の割合が本発明の範囲から外れた比較例１３は、耐スクラッチ性が著しく低下したことが分かる。
【０１６４】
【表６】
2015504936.tif 000015
【０１６５】
前記表６の結果から、通常のＰＭＭＡ樹脂を適用した比較例１４の場合、フローマークの発生および全透過光の減少が確認できる。重量平均分子量が２５，０００ないし９５，０００の高屈折率アクリル共重合体を使用した比較例１５の場合は、ＰＭＭＡを適用した比較例１４に比べて透明性と外観が多少改善されたが、衝撃強度と耐熱性が低下し、透明性、耐スクラッチ性が十分でなかった。ポリカーボネートをブレンドしない比較例１６は、衝撃強度および耐熱性が低下したことが確認できる。
【０１６６】
本発明の単純な変形ないし変更は、本分野の通常の知識を有する者によって容易に実施でき、このような変形や変更は、全て本発明の領域に含まれると見なすことができる。
【国際調査報告】
2015504936.tif 000019
2015504936.tif 000020
2015504936.tif 000021
2015504936.tif 000022